吸収性ポリマーマトリクスおよび少なくとも1つの添加剤を含む生体適合性材料であって、ここに吸収性ポリマーマトリクスはiポリアルキレンオキシドの少なくとも1つの非ランダム型共重合体、およびii少なくとも1つのポリアルキレングリコールポリマーおよび/または少なくとも1つのメトキシポリアルキレングリコールポリマーを含み、ここに該少なくとも1つの添加剤が、固体粒子、多孔性粒子、中空粒子、ポリマー、不活性充填材、生理活性化合物、着色顔料およびそれらの2つ以上の組合せから選択される該生体適合性材料。iポリアルキレンオキシドの少なくとも1つの非ランダム共重合体が40000g/mo1以下の重量平均分子量を有する請求項1記載の材料。iポリアルキレンオキシドの少なくとも1つの非ランダム共重合体が少なくとも2OOOg/molの重量平均分子量を有する請求項1または2記載の材料。iポリアルキレンオキシドの少なくとも1つの非ランダム共重合体がポロキサマーおよび/またはポロキサミンを含む請求項1ないし3のいずれか1項に記載の材料。ポリアルキレンオキシドの少なくとも1つの非ランダム共重合体が1つ以上のポロキサマー234、ポロキサマー235、ポロキサマー334、ポロキサマー335およびポロキサミン707の1つ以上を含む請求項1ないし4のいずれか1項に記載の材料。ii少なくとも1つのポリアルキレングリコールポリマーおよび/または少なくとも1つのメトキシポリアルキレングリコールポリマーが200ないし20OOOg/molの範囲の重量平均分子量を有する請求項1ないし5のいずれか1項に記載の材料。少なくとも1つのポリアルキレングリコールポリマーがポリエチレングリコールを含む請求項1ないし6のいずれか1項に記載の材料。ポリエチレングリコールがポリエチレングリコール600である請求項7記載の材料。吸収性ポリマーマトリクスが8ないし12重量のポリエチレングリコール600、8ないし12重量のポロキサミンおよび75ないし85重量のポロキサマー334を含む請求項1ないし8のいずれか1項に記載の材料。少なくとも1つの添加剤が骨片、骨粉、脱灰骨、リン酸カルシウム系化合物、同種移植骨および自家移植骨、ポリエチレン、ならびにそれらの2つ以上の組合せから選択される請求項1ないし9のいずれか1項に記載の材料。少なくとも1つの添加剤が組成物の10体積以上を占める請求項1ないし10のいずれか1項に記載の材料。固体または多孔性の粒子が10μmないし10mmの平均直径を有する請求項1ないし11のいずれか1項に記載の材料。吸収性ポリマーマトリクスが水溶性である請求項1ないし12のいずれか1項に記載の材料。材料が成形可能である請求項1ないし13のいずれか1項に記載の材料。薬物として使用する請求項1ないし14のいずれか1項に記載の生体適合性材料。置換骨材料または歯科インプラントとして使用する請求項1ないし14のいずれか1項に記載の生体適合性材料。請求項1ないし16のいずれか1項に記載の材料を製造する方法であって、1iポリアルキレンオキシドの少なくとも1つの非ランダム型共重合体とii少なくとも1つのポリアルキレングリコールポリマーおよび/または少なくとも1つのメトキシポリアルキレングリコールポリマーとを、水または他の液体を添加することなく乾燥形態で一緒に混合し;2高温で溶融させ;3少なくとも1つの添加剤を添加し;ついで4エージングすることを含む該方法。エージングエ程を20ないし45°Cの温度で行う請求項17記載の方法。エージング工程を10ないし90RHの湿度で行う請求項17または18記載の方法。iポリアルキレンオキシドの少なくとも1つの非ランダム共重合体;およびii少なくとも1つのポリアルキレングリコールポリマーおよび/または少なくとも1つのメトキシポリアルキレングリコールポリマーを含む吸収性ポリマーマトリクス。ここに、材料および製造方法を以下の非限定的な実施例に参照することによってさらに説明する。実施例1少なくとも1つの添加剤として、ケイ素置換型ヒドロキシアパタイトを含む3つの生体適合性材料を生成した。かかる材料は、米国特許第6312468号に記載されている。各材料における吸収性ポリマーマトリクスは、ポロキサマー334および335ならびに量が変化するポリエチレングリコールPEG300を含むポロキサマー混合物から形成した。添加剤は、組成物の925体積を超えて配合した。変形試験を材料で行い、その結果を表1に記載する表1変化するレベルのPEG300について材料を変形するのに要する力一体性を失った試料結果は、材料における高いレベルのPEG300の使用により、材料が変形し易くなることを示している。しかしながら、PEG300のレベルが10重量を超えて増加すると材料は柔らかくなり過ぎ、混練の際にその一体性を失う。実施例2少なくとも1つの添加剤として、ケイ素置換型ヒドロキシアパタイトを含む3つの生体適合性材料を生成した。かかる材料は、米国特許第6312468号に記載されている。各材料における吸収性ポリマーマトリクス組成物には、変化するレベルのポロキソマーおよびポリエチレングリコール/メトキシポリエチレングリコールMPEGを含ませた。添加剤は、組成物の925体積を超えて配合した。これらの材料で行った変形試験の結果を表2に記載する表2変化する組成および変化するエージング条件について材料を変形するのに要する力結果は、エージング温度が上昇しおよび/またはPEG600の重量が増加するにつれて、材料を変形するのに要する力が低下することを示している。また、MPEG350の使用によりPEG600と比較した場合に材料がより変形可能なようになることがわかる。前述の詳細な説明は説明および例示のために提供するものであり、添付する特許請求の範囲を限定することを意図するものではない。本明細書に示した現在の好ましい形態における多くの変形は当業者に明らかであり、添付の特許請求の範囲およびその均等物の範囲内にとどまる。